(57)【要約】【課題】アルコール環境における鋼材の応力腐食割れを模した応力腐食割れ試験方法を提供する。【解決手段】鋼材のアルコール中での応力腐食割れ感受性を評価する試験であって、前記鋼材の単軸引張試験片を覆うセル中に、アルコール１０００ｍＬに対して、カルボン酸：０．４ｍｍｏｌ／Ｌ以上４０ｍｍｏｌ／Ｌ未満、塩化物イオン：０．０５ｍｇ／Ｌ以上３００ｍｇ／Ｌ未満及び水：０．１ｖｏｌ．％以上５ｖｏｌ％未満を含む試験溶液を充填し、前記単軸引張試験片の平行部の引張軸方向に一定応力を負荷することを特徴とするアルコール応力腐食割れ試験方法。【選択図】図１
2015105910.tif 000002
【特許請求の範囲】
【請求項１】
鋼材のアルコール中での応力腐食割れ感受性を評価する試験であって、前記鋼材の単軸引張試験片を覆うセル中に、アルコール１０００ｍＬに対して、カルボン酸：０．４ｍｍｏｌ／Ｌ以上４０ｍｍｏｌ／Ｌ未満、塩化物イオン：０．０５ｍｇ／Ｌ以上３００ｍｇ／Ｌ未満及び水：０．１ｖｏｌ.％以上５ｖｏｌ.％未満を含む試験溶液を充填し、前記単軸引張試験片の平行部の引張軸方向に一定応力を負荷することを特徴とするアルコール応力腐食割れ試験方法。
【請求項２】
前記試験溶液の温度を０℃以上５０℃未満とすることを特徴とする請求項１に記載のアルコール応力腐食割れ試験方法。
【請求項３】
前記一定応力が、前記試験溶液の温度と同一温度における前記単軸引張試験片の０．５％耐力値の８０％以上引張強さ未満であることを特徴とする請求項１または２に記載のアルコール応力腐食割れ試験方法。
【請求項４】
前記試験溶液中の溶存酸素濃度が、１ｍｇ／Ｌ以上であることを特徴とする請求項１乃至３の何れかに記載のアルコール応力腐食割れ試験方法。
【発明の詳細な説明】
【技術分野】
【０００１】
本発明は、アルコール環境で使用される鋼材の応力腐食割れ（以下ＳＣＣと記載）環境を実験室的に模し、その応力腐食割れ感受性を評価することのできる試験方法に関するものである。
【背景技術】
【０００２】
バイオアルコールのうち、例えばバイオエタノールは、主にとうもろこしや小麦などの糖分を分解・精製して造られる。近年では、石油（ガソリン）の代替燃料として、またガソリンと混合する燃料として世界中で広く使用されており、その使用量は年々増加する傾向にある。そのため、バイオエタノールを貯蔵・運搬する工程あるいはガソリンと混合する工程等において、バイオエタノールの扱い量は増加しているにも関わらず、バイオエタノールの腐食性が高い点、すなわち高い残留応力が存在する箇所でＳＣＣの発生が、その取り扱いを困難にしている。
【０００３】
バイオエタノールは、その製造工程で酢酸などのカルボン酸が極微量不純物として存在することや、貯蔵中に吸水や溶存酸素及び塩化物イオンを取り込むことが、腐食性を高める一因となっている。そのため、バイオアルコール環境における鋼材のＳＣＣ感受性を正しく評価するためのＳＣＣ試験方法が求められている。
【０００４】
例えば、非特許文献１では、応力集中部となるノッチを付加した引張試験片に対して、模擬バイオエタノール溶液中で鋼材の引張強さの６０〜８０％に相当する変動荷重を１．４×１０−４Ｈｚの周期で負荷し、試験により進展した亀裂距離をもってＳＣＣ感受性を評価する方法が報告されている。
【０００５】
また、例えば非特許文献２および３では、引張試験片に２×１０−６ｉｎ／ｓ〜８×１０−７ｉｎ／ｓの一定の歪速度を負荷し、破断後の破面状態からＳＣＣ感受性を評価する方法が報告されている。
【先行技術文献】
【非特許文献】
【０００６】
【非特許文献１】F. Gui，N. Sridhar and J. A. Beavers, Localized corrosion of carbon steel and its implications on the mechanism and inhibition of stress corrosion cracking in Fuel-grade ethanol, Corrosion，Vol.66, No.12, 125001 (2010)
【非特許文献２】F. Gui，J. A. Beavers and N. Sridhar, Evaluation of ammonia hydroxide for mitigating stress corrosion cracking of carbon steel in fuel grade ethanol, NACE Corrosion Paper，No.11138 (2011)
【非特許文献３】X. Lou，J. D. Yang and Preet M Singh, Film breakdown and anodic dissolution during stress corrosion cracking of carbon steel in bioethanol, J. Electrochem. Soc., 157, C86, (2010)
【発明の概要】
【発明が解決しようとする課題】
【０００７】
しかしながら、非特許文献１に開示されたＳＣＣ感受性評価試験方法は、予め人工的に付与した応力集中部からのクラックの進展を評価するため、クラック進展過程に対する影響は考慮されるが、クラックの生成過程が無視されており、ＳＣＣ感受性をトータルで評価するには不十分である。
【０００８】
また、非特許文献２または３に開示された試験方法では一定の歪速度が付加され続け、亀裂先端での新生面の生成が常に生じるため、実環境よりも厳しいＳＣＣ環境となっている。
【０００９】
また、実環境では局部腐食部に応力が集中することで、クラックが生成するが、前記試験法は歪の負荷によって強制的にクラックを生成させるため、バイオアルコール中のＳＣＣ環境を再現できているとは云い難い。すなわち、本来鋼材が有しているＳＣＣ感受性を正しく見積もれない可能性がある。
【００１０】
従って、本発明の目的は、アルコール環境における鋼材の応力腐食割れを模した応力腐食割れ試験方法を提供することにある。
【課題を解決するための手段】
【００１１】
そこで、発明者らは、上記の課題を解決すべく、鋭意研究、検討を重ねた結果、以下の課題を解決するための手段を得た。
【００１２】
［１］鋼材のアルコール中での応力腐食割れ感受性を評価する試験であって、前記鋼材の単軸引張試験片を覆うセル中に、アルコール１０００ｍＬに対して、カルボン酸：０．４ｍｍｏｌ／Ｌ以上４０ｍｍｏｌ／Ｌ未満、塩化物イオン：０．０５ｍｇ／Ｌ以上３００ｍｇ／Ｌ未満及び水：０．１ｖｏｌ.％以上５ｖｏｌ.％未満を含む試験溶液を充填し、前記単軸引張試験片の平行部の引張軸方向に一定応力を負荷することを特徴とするアルコール応力腐食割れ試験方法。
【００１３】
［２］前記試験溶液の温度を０℃以上５０℃未満とすることを特徴とする［１］に記載のアルコール応力腐食割れ試験方法。
【００１４】
［３］前記一定応力が、前記試験溶液の温度と同一温度における前記単軸引張試験片の０．５％耐力値の８０％以上引張強さ未満であることを特徴とする［１］または［２］に記載のアルコール応力腐食割れ試験方法。
【００１５】
［４］前記試験溶液中の溶存酸素濃度が、１ｍｇ／Ｌ以上であることを特徴とする［１］乃至［３］の何れかに記載のアルコール応力腐食割れ試験方法。
【００１６】
なお、本試験に使用できるアルコールとは、脂肪族の１価アルコールを指し、具体的にはメタノール、エタノール、プロパノール、ブタノール等が好適に使用できる。
【００１７】
また、本試験に試用できるカルボン酸とは、飽和脂肪酸を指し、具体的にはギ酸、酢酸、プロピオン酸、酪酸等が好適に使用できる。
【００１８】
また、本試験に試用できる塩化物イオンは、無機塩類に含まれるＣｌ−イオンを指し、具体的な無機塩類としては塩化リチウム、塩化ナトリウム、塩化カルシウム等が好適に使用できる。
【発明の効果】
【００１９】
本発明によれば、アルコール環境における鋼材の応力腐食割れを模した応力腐食割れ試験方法を提供することができる。
【図面の簡単な説明】
【００２０】
【図１】応力腐食割れ試験片（丸棒引張試験片）の形状例を示す図である。
【図２】応力腐食割れ試験により破断した試験片の破断部外観を示す写真である。
【発明を実施するための形態】
【００２１】
以下に、本発明を具体的に説明する。
【００２２】
本発明者らはバイオアルコール環境におけるＳＣＣの発生メカニズムを調査した結果、以下のことを知見した。
【００２３】
一般に、アルコール中では鋼材表面は酸化被膜が安定に存在することができ保護されるため、腐食反応はほとんど進行しない。しかしながら、溶液中にカルボン酸が存在する場合、被膜の一部が溶解し、局部腐食が生じる。この局部腐食部が溶接部近傍等の残留応力が存在する箇所に生じた場合、その先端において、残留応力が集中し、局所的なすべりが生じ、クラックが生成する。生成したばかりのクラックは新生面であるため、そこでは酸素が消費されて再び酸化被膜が形成されるが、クラック先端部では酸素が十分に供給されにくいため、酸化被膜形成が不十分となり、且つ、クラック先端部と鋼材表面との酸素濃度差や塩化物イオンが存在するため、クラック先端を選択的アノード部とした腐食反応が生じる。腐食反応の進行により先端が溶解すると、再び残留応力が集中し、局所的なすべりが生じて、さらなる溶解反応が進行する。以上が繰り返され、クラックが進展する。最終的には、破断に至るものと考えられる。ここで得られたメカニズムに関する知見を基に、バイオアルコール中のＳＣＣを実験室的に模擬すべく以下の条件とした。
【００２４】
本発明においては、単軸引張試験片を覆うセル中に、アルコール１０００ｍＬに対して、カルボン酸を０．４ｍｍｏｌ／Ｌ以上４０ｍｍｏｌ／Ｌ未満、塩化物イオンを０．０５ｍｇ／Ｌ以上３００ｍｇ／Ｌ未満及び水を０．１ｖｏｌ.％以上５ｖｏｌ.％未満含むアルコール溶液を充填し、前記単軸引張試験片の平行部の引張軸方向に一定応力を負荷するアルコール応力腐食割れ試験方法とした。すなわち前記アルコール溶液環境はバイオアルコール腐食環境を模擬しており、一定荷重による応力負荷は残留応力を模擬している。
【００２５】
さらに、本発明において、試験環境条件を前記の範囲に限定した理由について説明する。
【００２６】
まず溶液組成について説明する。バイオアルコールによる腐食は溶液中の腐食因子の濃度に大きく左右される。まず、カルボン酸はバイオアルコール中の局部腐食因子であり、鋼材表面の酸化被膜を溶解する働きをする。しかしながら、濃度が０．４ｍｍｏｌ／Ｌ未満では鋼材表面の酸化被膜が溶解せず、腐食しない。また、４０ｍｍｏｌ／Ｌ以上では被膜溶解が広範囲に亘り、局部腐食ではなく、全面腐食となるため、カルボン酸濃度は０．４ｍｍｏｌ／Ｌ以上４０ｍｍｏｌ／Ｌ未満とした。なお、好ましくは、０．６ｍｍｏｌ／Ｌ以上３０ｍｍｏｌ／Ｌ未満である。
【００２７】
また、塩化物イオンもバイオアルコール中の局部腐食因子であり、鋼材の酸化被膜破壊部でのアノード反応を促進する働きをする。しかしながら、濃度が０．０５ｍｇ／Ｌ未満では腐食を促進しないため、０．０５ｍｇ／Ｌ以上とした。一方、濃度が３００ｍｇ／Ｌ以上では、腐食が促進されすぎてしまい、全面腐食し、応力腐食割れが生じないため、３００ｍｇ／Ｌ未満とした。なお、好ましくは、０．１ｍｇ／Ｌ以上２７０ｍｇ／Ｌ未満である。
【００２８】
また、水もバイオアルコール中の腐食挙動に大きく関与する。すなわち、カルボン酸の解離プロトンの輸送体として、酸化被膜溶解過程に関与する。０．１ｖｏｌ.％未満では溶液中の解離プロトンを輸送するに不十分であり、鋼材表面の酸化被膜が溶解せず、腐食しない。一方、５ｖｏｌ.％以上では、鋼材表面で酢酸の解離プロトンが均一に供給され全面腐食となるため水の濃度は０．１ｖｏｌ.％以上５ｖｏｌ％未満とした。なお、好ましくは、０．３ｖｏｌ.％以上３ｖｏｌ.％未満である。
【００２９】
さらに、試験溶液中の溶存酸素は酸化被膜の生成に関与するため、その濃度は１ｍｇ／Ｌ以上とすることが好ましい。一方で、過度な酸素濃度の増加は、それに伴う試験設備の大掛り化を招き、試験の汎用性が損なわれる。また、実際のバイオアルコール関連施設環境で、濃度が１０００ｍｇ／Ｌ以上になることは想定できないため、上限は１０００ｍｇ／Ｌ未満とした。より好ましくは５ｍｇ／Ｌ以上８００ｍｇ／Ｌ未満である。
【００３０】
また、一般にバイオアルコールは、ガソリンと混合されて使用される。ガソリンはバイオアルコール中の腐食に影響を及ぼさないが、混合後の組成を再現する目的で、ガソリンを３０ｖｏｌ.％未満添加しても良い。
【００３１】
次に応力条件に関して説明する。バイオアルコール中のＳＣＣは応力集中によるすべりの発生と、アノード溶解が繰り返されるメカニズムで進展すると考えられる。さらに言うなら、メカニズムに大きく関与する新生面は、アノード溶解反応の影響を受け、断続的乃至速度を変えながら生成する。また、アノード溶解反応は、新生面の生成速度の影響を受け、新生面での酸化被膜の再生速度が新生面の生成速度に追いつかない場合に、顕著に進行すると考えられる。
【００３２】
すなわち、バイオアルコール環境で使用される鋼材のＳＣＣ環境を実験室的に再現するためには、応力集中部に対して、局所的なすべりが生じ得るだけの荷重が付加される環境であって、且つすべりの発生と、アノード溶解速度が相互に影響し合う環境である必要がある。
【００３３】
そこで、鋼材に対して単軸引張方向に一定荷重にて、応力を負荷し続けることとした。定荷重であれば、試験環境中で、自発的に応力集中部が生成した場合、そこでのすべりの発生が起こり得る。なお、ここで言う自発的な応力集中部の生成とは、鋼材表面に生成する局部腐食部ないしクラック先端のアノード溶解部の生成を意味している。
【００３４】
すべりの発生を促す観点から、応力条件は、大気中の同じ温度における前記鋼材の０．５％耐力値の８０％以上に相当する応力値が負荷されることが好ましい。より好ましくは９１％以上に相当する応力値である。なお、ＳＣＣに因らない機械的な破断を避けるために、更に引張強さ未満であることが好ましい。しかし、この応力条件に限られることはない。
【００３５】
また、試験温度によって、鋼材の機械的特性や腐食反応速度が変化することから、腐食量、ＳＣＣ進展の程度が異なってくる。実際のバイオアルコール設備が置かれる温度を模擬するために、試験温度は０℃以上５０℃未満であることが好ましい。
【００３６】
以上説明したように、本発明に係わる試験方法は、バイオアルコールを模擬した腐食環境において、単軸引張試験片に一定応力を負荷し続けることで、実環境を模し、ＳＣＣを発生させる。
【００３７】
ここで、対象となる鋼材は、裸鋼材又は、塗装を施した鋼材等、種々の状態が可能である。また、試験片の形状について特別の限定はないが、例えば、図１に示した丸棒引張タイプの形状であって平行部の粗度（ＪＩＳ  Ｂ０６０１：  ２００１）をＲｚ＜１０μｍとすることが好ましい。なお、平行部にはノッチ等は付与されていない。
【００３８】
本発明に係わる試験方法は、試験開始より破断に至るまでの時間を基に、対象とする鋼材のＳＣＣ感受性を定量的に評価することが可能である。さらに、ＳＣＣ対策を施した鋼材の耐ＳＣＣ性向上効果を比較検討することも可能となる。また、試験期間中に破断に至らずとも未破断試験片を取り出して、断面観察をすることで、クラック進展距離からＳＣＣ感受性を見積もることもできる。また、例えば任意の試験期間を複数条件選定し、試験評価することで、ＳＣＣ対策を施した鋼材の耐ＳＣＣ性向上効果が、クラックの生成過程と進展過程のどちらに作用しているのか、メカニズムを検討することもできる。
【実施例１】
【００３９】
以下、実施例を説明するが、本発明はこれらに限定されるものではない。
【００４０】
一般的なラインパイプ用途に用いられる表１に示す成分組成を有する鋼を、真空溶解炉で溶製後または転炉溶製後、連続鋳造によりスラブとした。ついで、１２３０℃に加熱後、圧延終了温度８２０℃で熱間圧延を施して、１３ｍｍ厚の鋼板とした。
【００４１】
【表１】
2015105910.tif 000003
【００４２】
これらの鋼板から、図１に示した形状の単軸丸棒引張試験片（平行部寸法：長さ３５ｍｍ×直径４ｍｍΦ）に切り出し、平行部を番手６００仕上相当で研磨し、アセトン中で超音波脱脂を５分間行い、風乾して定荷重ＳＣＣ試験機に取り付けた。なお、試験温度における鋼材の０．５％耐力値と引張強さはＳＣＣ試験の前に測定した。例えば、２５℃における０．５％耐力値は４０９ＭＰａ、引張強さは５１２ＭＰａであった。測定した０．５％耐力値に対して各条件に相当する応力を負荷し、試験材を覆うセル中へ、各組成の試験溶液を充填し、２４０時間放置した。本試験時間を延長した場合に、ＳＣＣが発生する可能性は必ずしも否定されるものではないが、試験方法の実用性の観点から、前記試験時間内であることが好ましい。試験後、平行部の外観を観察し、腐食モードを確認するとともに、ＳＣＣ発生の有無は、  ◎：破断、○：クラック有、×：クラック無と判定した。
【００４３】
試験期間中に破断が確認された場合、その破断時間を記録した。また、破断しなかった鋼材については試験後に試験片を取り出し、断面を観察し、クラックの有無を確認するとともに、最大クラック長さを測定し、クラック進展距離を算出した。実施した試験条件を表２に、結果を表３に示す。
【００４４】
【表２】
2015105910.tif 000004
【００４５】
【表３】
2015105910.tif 000005
【００４６】
表３から明らかなように、発明例はいずれも、図２に示すような破断ないしクラックが確認されＳＣＣが発生していることがわかる。これに対して、発明範囲から外れた比較例はいずれも、孔食（局部腐食）が起きず、応力集中部が生じないために、ＳＣＣが発生していない。発明例と比較例の対比から、本発明の効果は明らかである。
【図１】
2015105910.tif 000006
【図２】
2015105910.tif 000007